(57)【特許請求の範囲】
【請求項１】
活性層を備え、この活性層が、電子受容体と、ポリアリールアミンビスカーボネートエステルとを含み、
前記ポリアリールアミンビスカーボネートエステルが、式（Ａ）の構造を有している、
【化１】
0006265585.tif 000016
、光起電デバイス。
【請求項２】
前記電子受容体が、Ｃ６０フラーレン、［６，６］−フェニル−Ｃ６１−酪酸メチルエステル（ＰＣＢＭ）、Ｃ７０フラーレン、［６，６］−フェニル−Ｃ７１−酪酸メチルエステル、またはフラーレン誘導体である、請求項１に記載の光起電デバイス。
【請求項３】
基材と、
基材の上に第１の電極と、
第２の電極と、
第１の電極と第２の電極の間に活性層とを備え、
この活性層が、［６，６］−フェニル−Ｃ６１−酪酸メチルエステル（ＰＣＢＭ）と、ポリアリールアミンビスカーボネートエステルとを含み、
前記ポリアリールアミンビスカーボネートエステルが、式（Ａ）の構造を有している、
【化２】
0006265585.tif 000017
、光起電デバイス。
【発明の詳細な説明】
【技術分野】
【０００１】
本開示は、広範囲のスペクトルを有する光（例えば、日光）にさらされたときに、電流を発生させるのに有用な光起電デバイスに関する。本明細書に記載の材料は、有機太陽電池で使用することができる。
【背景技術】
【０００２】
光起電デバイスは、典型的には、２つの電極（すなわち、カソードおよびアノード）の間に挟まれた光活性材料の層（すなわち、活性層）を含む。光活性層は、放射線（例えば、日光）によって放出された光子のエネルギーを吸収することができる。この光子のエネルギーによって、励起子、すなわち、結合した電子−正孔対が生じる。材料によっては、電子および正孔は、自然発生的な再結合が起こる前に、短い距離（数十ナノメートル程度）を移動することができる。励起子は、接合点まで移動することができ、接合点でこれらは分離することができ、電子は片方の電極に集められ、正孔は、他の電極に集められる。これにより、電流が外部回路に流れる。
【０００３】
太陽電池用途で用いられるほとんどの有機／ポリマー半導体材料は、貯蔵寿命に制限があり、このことが実施を困難にしている。例えば、ポリ（３−ヘキシルチオフェン）は、プラスチック製太陽電池で最もよく知られている材料であり、貯蔵寿命はわずか約１年である。また、太陽電池用のほとんどの有機活性材料は、漏れを防ぎ、光起電効果を促進するために、熱処理および／または真空処理によって後コーティングする必要があり、構造内にさらなる緩衝層または障壁層を必要とする。これらの因子によって、製造プロセスが非常に煩わしいものとなる。
【０００４】
後でキャスト処理をすることなく、または任意の緩衝層または障壁層を用いることなく、貯蔵寿命が延び、周囲環境で製造することが可能な新規光起電デバイスを開発することが望ましいだろう。日光に存在する光エネルギーをもっと多く捕捉でき、もっと多くの電気を発生させ、デバイスの電力変換効率を高めることができる光起電デバイスを提供することも望ましいだろう。
【発明の概要】
【０００５】
本明細書の種々の実施形態では、光起電デバイスが開示されている。一般的にいうと、光起電デバイスは、基材と、基材の上に第１の電極と、第２の電極と、第１の電極と第２の電極との間に活性層とを備えている。
【０００６】
本実施形態では、活性層を備え、この活性層が、電子受容体と、式（Ｉ）のポリアリールアミンビスカーボネートエステルとを含む、光起電デバイスが開示されており、
【化１】
0006265585.tif 000002
式中、Ａｒ１およびＡｒ４は、独立して、アリーレンまたは置換アリーレンであり、Ａｒ２およびＡｒ３は、独立して、アリールまたは置換アリールであり、Ｒは、アルキレン、置換アルキレン、アリーレンまたは置換アリーレンであり、Ｚは、二価の結合部であり、ｍは、０または１であり、ｙは、１〜３の整数であり、ｎは、繰り返し単位の数をあらわす。
【０００７】
特定の実施形態では、ｍは１であり、Ａｒ１およびＡｒ４は、フェニレンであり、Ａｒ２およびＡｒ３は、フェニルである。
【０００８】
他の実施形態では、Ｚは、アリーレンまたは置換アリーレンである。ある特定の実施形態では、Ｚはビフェニレンである。
【０００９】
ポリアリールアミンビスカーボネートエステルは、約５〜約５，０００個の繰り返し単位を含んでいてもよい。
【００１０】
特定の実施形態では、Ｒは、−ＣＨ２−ＣＨ２−である。
【００１１】
電子受容体は、Ｃ６０フラーレン、［６，６］−フェニル−Ｃ６１−酪酸メチルエステル（ＰＣＢＭ）、Ｃ７０フラーレン、［６，６］−フェニル−Ｃ７１−酪酸メチルエステル、またはフラーレン誘導体であってもよい。
【００１２】
ポリアリールアミンビスカーボネートエステルと電子受容体の重量比は、１５：８５〜３０：７０であってもよい。より特定的には、ポリアリールアミンビスカーボネートエステルと電子受容体の重量比は、約２５：７５であってもよい。
【００１３】
光起電デバイスは、基材と、基材の上に第１の電極と、第２の電極とをさらに備えていてもよく、活性層は、第１の電極と第２の電極の間にある。特定の態様では、このデバイスは、電子障壁層や正孔障壁層を含まない。他の特定の態様では、活性層は、第１の電極と第２の電極に直接接している。
【００１４】
ポリアリールアミンビスカーボネートエステルは、式（Ａ）の構造を有していてもよい。
【化２】
0006265585.tif 000003
【００１５】
また、ポリアリールアミンビスカーボネートエステルは、式（Ｂ）の構造を有していてもよい。
【化３】
0006265585.tif 000004
【００１６】
また、本実施形態では、基材と、基材の上の第１の電極と、第２の電極と、第１の電極と第２の電極の間に活性層とを備え、この活性層が、［６，６］−フェニル−Ｃ６１−酪酸メチルエステル（ＰＣＢＭ）と、式（Ｉ）のポリアリールアミンビスカーボネートエステルとを含む、光起電デバイスも開示されており、
【化４】
0006265585.tif 000005
式中、Ａｒ１およびＡｒ４は、独立して、アリーレンまたは置換アリーレンであり、Ａｒ２およびＡｒ３は、独立して、アリールまたは置換アリールであり、Ｒは、アルキレン、置換アルキレン、アリーレンまたは置換アリーレンであり、Ｚは、二価の結合部であり、ｍは、０または１であり、ｙは、１〜３の整数であり、ｎは、繰り返し単位の数をあらわす。
【００１７】
活性層は、ポリアリールアミンビスカーボネートエステルを約１５〜約３０重量％含んでいてもよい。
【００１８】
特定の実施形態では、ｍは１であり、Ａｒ１およびＡｒ４は、フェニレンであり、Ａｒ２およびＡｒ３は、フェニルであり、ｙは１または２であり、Ｒは、−ＣＨ２−ＣＨ２−である。
【００１９】
また、光起電デバイスを製造するための方法が開示されており、この方法は、活性層溶液を電極に液相成長させることと、この活性層溶液を乾燥させ、電極の上に活性層を作成することとを含み、活性層溶液が、電子受容体と、式（Ｉ）のポリアリールアミンビスカーボネートエステルとを含み、
【化５】
0006265585.tif 000006
式中、Ａｒ１およびＡｒ４は、独立して、アリーレンまたは置換アリーレンであり、Ａｒ２およびＡｒ３は、独立して、アリールまたは置換アリールであり、Ｒは、アルキレン、置換アルキレン、アリーレンまたは置換アリーレンであり、Ｚは、二価の結合部であり、ｍは、０または１であり、ｙは、１〜３の整数であり、ｎは、繰り返し単位の数をあらわす。
【００２０】
活性層は、乾燥させた後に、熱や真空によるアニーリングを行わない。
【００２１】
本開示のこれらの特徴および他の非限定的な特徴を、以下にもっと特定的に開示する。
【００２２】
以下は、図面の簡単な説明であり、この説明は、本明細書に開示している例示的な実施形態を説明するために提示されており、本発明を限定するためのものではない。
【図面の簡単な説明】
【００２３】
【図１】本開示の第１の例示的な光起電デバイスの断面図である。
【図２】本開示の第２の例示的な光起電デバイスの断面図である。
【図３】活性層に含まれるポリアリールアミンビスカーボネートエステルの量の関数として光起電デバイスの効率を示したグラフである。
【発明を実施するための形態】
【００２４】
本明細書に開示されている要素、プロセス、装置のもっと完全な理解は、添付の図面を参照することによって得ることができる。これらの図は、簡便に、本開示内容を示しやすくすることに基づく単なる模式図であり、したがって、デバイスまたはその要素の相対的な大きさおよび寸法を示したり、および／または例示的な実施形態の範囲を規定または限定することを意図したりするものではない。
【００２５】
明確にするために、以下の記載で特定の用語を使用するが、これらの用語は、図面で説明するために選択された実施形態の特定の構造のみを指すことを意図しており、本開示の範囲を規定したり、または限定することを意図したものではない。図面および以下の記載において、同様の数字による表示は、同様の機能を有する要素を指すことが理解されるべきである
【００２６】
量と組み合わせて用いられる修飾語句「約」は、述べられている値を含み、その内容によって示されている意味を有する（例えば、特定の量の測定値に関連する誤差の程度を少なくとも含む）。ある範囲に関して用いられる場合、修飾語句「約」は、２つの終点値の絶対値によって定義される範囲も開示しているものと考えるべきである。例えば、「約２〜約１０」の範囲は、「２〜１０」の範囲も開示している。
【００２７】
用語「〜を含む」は、述べられている要素の存在を必須とし、他の要素が存在してもよいものとして本明細書で用いられる。用語「〜を含む」は、用語「〜からなる」を含むものと解釈されるべきであり、用語「〜からなる」は、述べられている要素の製造によって生じ得る任意の不純物を伴い、述べられている要素のみが存在することが許される。
【００２８】
用語「〜の上」は、本明細書で使用される場合、第１の要素について、第２の要素に対する位置を記述しているものと解釈されるべきである。この用語は、第１の要素が第２の要素に直接的に接触している必要があると解釈されるべきではないが、この直接的な接触も、この用語を使用することで包含される。
【００２９】
本開示は、活性層を備える光起電デバイスに関する。活性層は、ポリアリールアミンビスカーボネートエステル（すなわちＰＡＢＣ）と、電子受容体とを含む。
【００３０】
図１は、例示的な光起電デバイス１００の側面の断面図である。基材１１０が与えられている。第１の電極（例えば、アノード１２０）は、基材１１０の上に配置されている。次いで、半導体層（例えば、活性層１４０）は、アノード１２０の上に配置されている。任意要素の電子障壁層１３０は、所望な場合、アノード１２０と第１の半導体層１４０との間に配置されていてもよい。第２の電極（例えば、カソード１７０）は、基材１１０の上で、かつ活性層１４０の上にある。任意要素の電子輸送層１５０は、活性層１４０の上にあってもよい。任意要素の正孔障壁層１６０は、任意要素の電子輸送層１５０の上に配置されていてもよい。アノード１２０が、カソード１７０よりも基材１１０に近いことは注記しておくべきである。
【００３１】
図２に示されるように、機能する光起電デバイスを製造するのに必要なのは、基材１１０、アノード１２０、半導体層１４０、カソード１７０のみである。しかし、きわめて効果のある光起電デバイスを得るのに、上述のさらなる層が役立つことがある。しかし、特定の実施形態では、光起電デバイスは、正孔障壁層または電子障壁層を備えていない。
【００３２】
活性層は、式（Ｉ）のポリアリールアミンビスカーボネートエステルを含み、
【化６】
0006265585.tif 000007
式中、Ａｒ１およびＡｒ４は、独立して、アリーレンまたは置換アリーレンであり、Ａｒ２およびＡｒ３は、独立して、アリールまたは置換アリールであり、Ｒは、アルキレン、置換アルキレン、アリーレンまたは置換アリーレンであり、Ｚは、二価の結合部であり、ｍは、０または１であり、ｙは、１〜３の整数であり、ｎは、繰り返し単位の数をあらわす。
【００３３】
用語「アルキル」は、完全に炭素原子と水素原子で構成され、完全に飽和であり、式ＣｎＨ２ｎ＋１を有する基を指す。アルキル基は、直鎖、分枝鎖、または環状であってもよい
【００３４】
用語「アルキレン」は、完全に炭素原子と水素原子で構成され、２個の異なる水素以外の元素と単結合を形成することが可能な、完全に飽和な基を指す。アルキレン基は、式−ＣｎＨ２ｎ−を有している。
【００３５】
用語「アリール」は、完全に炭素原子と水素原子で構成される芳香族基を指す。アリールが、炭素原子の数値範囲と組み合わせて記述される場合、置換された芳香族基を含むと解釈すべきではない。例えば、句「６〜１０個の炭素原子を含有するアリール」は、フェニル基（６個の炭素原子）またはナフチル基（１０個の炭素原子）のみを指すと解釈されるべきであり、メチルフェニル基（７個の炭素原子）を含むと解釈されるべきではない。例示的なアリール基としては、フェニル、ビフェニル、フルオレニルが挙げられる。
【００３６】
用語「アリーレン」は、２個の異なる水素以外の元素と単結合を形成することが可能な芳香族基を指す。この場合も、炭素原子の数値範囲と組み合わせて記述される場合、この用語は、置換された芳香族基を含むと解釈すべきではない。例示的なアリーレンは、フェニレン（−Ｃ６Ｈ４−）である。
【００３７】
用語「アルコキシ」は、酸素原子に結合したアルキル基、すなわち、−Ｏ−ＣｎＨ２ｎ＋１を指す。
【００３８】
用語「置換された」は、述べられている基の少なくとも１つの水素原子が、別の官能基、例えば、ハロゲン、−ＣＮ、−ＮＯ２、−ＣＯＯＨ、−ＳＯ３Ｈで置換されていることを指す。例示的な置換されたアルキル基は、ペルハロアルキル基であり、この場合、アルキル基の１個以上の水素原子が、ハロゲン原子、例えば、フッ素、塩素、ヨウ素、臭素と置き換わっている。上述の官能基以外に、アリール基またはアリーレン基も、アルキルまたはアルコキシで置換されていてもよい。例示的な置換アリール基としては、メチルフェニルおよびメトキシフェニルが挙げられる。例示的な置換アリーレン基としては、メチルフェニレンおよびメトキシフェニレンが挙げられる。
【００３９】
用語「二価の結合部」は、水素ではない２個の異なる原子と単結合を形成することが可能であり、その２個の異なる原子を結合する任意の部分を指す。例示的な二価の結合部としては、−Ｏ−、−ＮＨ−、アルキレン、アリーレンが挙げられる。
【００４０】
一般的に、アルキル基、アルキレン基、アルコキシ基は、それぞれ独立して、１〜３０個の炭素原子を含むが、特定の実施形態では、２〜１０個の炭素原子を含んでいてもよい。同様に、アリール基およびアリーレン基は、独立して、６〜３０個の炭素原子を含む。実施形態では、ｎは、約５〜約５，０００である。
【００４１】
ある種の実施形態では、Ａｒ１、Ａｒ２、Ａｒ３、Ａｒ４は、同じである。ｍが１である特定の実施形態では、Ａｒ１およびＡｒ４は、フェニレンであり、Ａｒ２およびＡｒ３は、フェニルである。
【００４２】
特定の実施形態では、Ｚは、アリーレンまたは置換アリーレンである。特定の実施形態では、Ｚは、ビフェニレン（−Ｃ６Ｈ４−Ｃ６Ｈ４−）である。
【００４３】
特定の実施形態では、Ｒは、アルキレンである。特定の実施形態では、Ｒは、エチレン、すなわち、−ＣＨ２−ＣＨ２−である。
【００４４】
特定の実施形態では、ポリアリールアミンビスカーボネートエステルは、式（Ａ）または式（Ｂ）の構造を有していてもよい。
【化７】
0006265585.tif 000008
【化８】
0006265585.tif 000009
【００４５】
式（Ｉ）のポリアリールアミンビスカーボネートエステルは、ポリカーボネートコポリマーであると考えてもよく、このエステルは、一般的に、（ｉ）２個のヒドロキシル基を有する窒素系化合物と、（ｉｉ）ビスクロロホルメートとの反応から作られる。この反応を触媒するために、トリエチルアミンを用いてもよい。例えば、式（Ａ）のＰＡＢＣは、以下に示されるビス（４−ヒドロキシフェニル）フェニルアミンのモノマーと、エチレングリコールビスクロロホルメートから作られてもよい。
【化９】
0006265585.tif 000010
ビス（４−ヒドロキシフェニル）フェニルアミン    エチレングリコールビスクロロホルメート
【００４６】
同様に、式（Ｂ）のＰＡＢＣは、以下の示されるＮ，Ｎ’−ジフェニル−Ｎ，Ｎ’−ビス（３−ヒドロキシフェニル）−［１，１’−ビフェニル］−４，４’−ジアミン、ジエチレングリコールビスクロロホルメートのモノマーから作られてもよい。
【化１０】
0006265585.tif 000011
Ｎ，Ｎ’−ジフェニル−Ｎ，Ｎ’−ビス（３−ヒドロキシフェニル）−［１，１’−ビフェニル］−４，４’−ジアミン（ＤＨＴＢＤ）
【化１１】
0006265585.tif 000012
ジエチレングリコールビスクロロホルメート
【００４７】
活性層は、電子受容体をさらに含む。電子受容体は、別の化合物から移動してくる電子を受け取る材料または化合物である。一般的にいうと、電子受容体は、ポリアリールアミンビスカーボネートエステルよりも効率よく電子を移動させる。ある種の実施形態では、電子受容体は、フラーレンまたはフラーレン誘導体である。特定の実施形態では、電子受容体は、Ｃ６０フラーレン、［６，６］−フェニル−Ｃ６１−酪酸メチルエステル（ＰＣＢＭ）、Ｃ７０フラーレン、または［６，６］−フェニル−Ｃ７１−酪酸メチルエステルである。
【００４８】
特定の実施形態では、電子受容体は、ＰＣＢＭである。ＰＣＢＭは、以下の式を有しており、
【化１２】
0006265585.tif 000013
ＰＣＢＭ
Ｃ７０フラーレンおよびＰＣ［７０］ＢＭは、以下の式を有している。
【化１３】
0006265585.tif 000014
【００４９】
式（Ｉ）のポリアリールアミンビスカーボネートエステルの主要な利点のひとつは、１０年よりも長い安定な貯蔵寿命を有し、かつ操作時の寿命が長いことである。対照的に、ポリチオフェンの典型的な貯蔵寿命は、１８ヶ月に満たない。それに加えて、ほとんどの光起電材料は、酸素感受性であり、製造は不活性雰囲気下で行わなければならない。これとは対照的に、本発明の半導体層は、周囲環境で製造することができる。また、良好な性能を得るために、電子障壁層も正孔障壁層も不要である。
【００５０】
半導体層は、スピンコーティング、浸漬コーティング、ブレードコーティング、ロッドコーティング、スクリーン印刷、スタンピング、インクジェット印刷、および当該技術分野で既知の他の従来からのプロセスといった液相成長プロセスを用いて作成することができる。典型的には、式（Ｉ）のＰＡＢＣと、電子受容体と、溶媒とを含む半導体組成物が作られる。例示的な溶媒としては、水、アルコール、例えば、メタノール、エタノール、プロパノール、ブタノール、ペンタノール、ヘキサノール、エチレングリコール、ドワノール、メトキシエタノール、アセテート、例えば、酢酸エチル、プロピレングリコールモノエチルエーテルアセテート、ケトン、例えば、メチルイソブチルケトン、メチルイソアミルケトン、アセトン、メチルエチルケトン、メチルプロピルケトン、エーテル、例えば、石油エーテル、テトラヒドロフラン、メチル  ｔ−ブチルエーテル、炭化水素、例えば、ヘキサン、シクロヘキサン、シクロペンタン、ヘキサデカン、ｉｓｏ−オクタン、芳香族炭化水素、例えば、トルエン、キシレン、エチルベンゼン、メシチレン、塩素化溶媒、例えば、クロロホルム、ジクロロメタン、ジクロロエタン、クロロベンゼン、ジクロロベンゼン、トリクロロベンゼン、他の溶媒、例えば、ジメチルスルホキシド、トリフルオロ酢酸、アセトニトリル、ジメチルホルムアミド、ジメチルアセトアミド、ピリジン、ｎ−メチル−α−ピロリジノンが挙げられる。
【００５１】
ＰＡＢＣおよびＰＣＢＭを含む組成物は、種々の重量比で良好な膜形成性を示す。また、ＰＡＢＣとＰＣＢＭの比率が特定のものは、得られる光起電デバイスで良好な電力変換効率を示す。本実施形態では、ポリアリールアミンビスカーボネートエステルと電子受容体の重量比は、１５：８５〜３０：７０である（半導体組成物または半導体層自体のいずれかで）。特定の実施形態では、ポリアリールアミンビスカーボネートエステルと電子受容体の重量比は、約２５：７５である。言い換えると、活性層は、ポリアリールアミンビスカーボネートエステルを約１５〜約３０重量％含んでいてもよい。
【００５２】
活性層は、厚みが約５０ｎｍ〜約１５０ｎｍであってもよい。
【００５３】
光起電デバイスは、活性層溶液を電極の上で液相成長させることによって製造されてもよい。活性層溶液は、電子受容体と、式（Ｉ）のポリアリールアミンビスカーボネートエステルとを含み、
【化１４】
0006265585.tif 000015
式中、Ａｒ１およびＡｒ４は、独立して、アリーレンまたは置換アリーレンであり、Ａｒ２およびＡｒ３は、独立して、アリールまたは置換アリールであり、Ｒは、アルキレン、置換アルキレン、アリーレンまたは置換アリーレンであり、Ｚは、二価の結合部であり、ｍは、０または１であり、ｙは、１〜３の整数であり、ｎは、繰り返し単位の数をあらわす。
【００５４】
次いで、活性層溶液を乾燥させ、活性層を作成する。特に、光起電デバイスは、熱や真空によるアニーリング工程を行わずに製造されてもよい。
【００５５】
光起電デバイスの基材１１０は、光起電デバイスの他の要素を保持している。また、基材は、光が通過し、半導体層と接触することができるように、少なくともスペクトルの紫色部分から赤色部分までで光学的に透明でなければならない。本実施形態では、基材は、限定されないが、ガラス、シリコン、またはプラスチックの膜またはシートを含む材料で構成される。構造的に可とう性のデバイスの場合、プラスチック基材（例えば、ポリエステル、ポリカーボネート、ポリイミドのシードなど）を用いてもよい。基材の厚みは、約１０マイクロメートルから、１０ミリメートルを超えてもよく、例示的な厚みは、特に、可とう性プラスチック基材の場合、約５０マイクロメートル〜約５ミリメートルであり、ガラスまたはシリコンのような剛性基材の場合、約０．５〜約１０ミリメートルである。
【００５６】
アノード１２０およびカソード１７０は、導電性材料で構成されている。電極に適した例示的な材料としては、アルミニウム、金、銀、クロム、ニッケル、白金、インジウムスズオキシド（ＩＴＯ）、酸化亜鉛（ＺｎＯ）などが挙げられる。電極の１つ、特にアノードは、ＩＴＯまたはＺｎＯのような光学的に透明な材料で作られる。特定の実施形態では、アノードはＩＴＯであり、カソードはアルミニウムである。電極の典型的な厚みは、例えば、約４０ナノメートル〜約１マイクロメートルであり、もっと特定的な厚みは、約４０〜約４００ナノメートルである。
【００５７】
電子障壁層１３０は、アノード１２０と半導体層１４０の間にあってもよい。この層は、電子がアノードに移動するのを防ぐことによって、アノードでの再結合を防ぐ。例示的な材料としては、ポリ（３，４−エチレンジオキシチオフェン）：ポリ（スチレンスルホン酸）（ＰＥＤＯＴ：ＰＳＳ）、ＭｏＯ３、Ｖ２Ｏ５が挙げられる。電子障壁層の厚みは、約１〜約１００ｎｍであってもよい。
【００５８】
電子輸送層１５０は、半導体層１４０とカソード１７０の間にあってもよい。この層は、一般的に、電子を効率的に移動させる材料から作られており、さらに、ある光の波長を吸収してもよい。電子輸送層の例示的な材料としては、Ｃ６０フラーレン、［６，６］−フェニル−Ｃ６１−酪酸メチルエステル（ＰＣＢＭ）、Ｃ７０フラーレン、［６，６］−フェニル−Ｃ７１−酪酸メチルエステル（ＰＣ［７０］ＢＭ）、または任意のフラーレン誘導体が挙げられる。電子輸送層の厚みは、約１ｎｍ〜約５０ｎｍであってもよい。
【００５９】
また、正孔障壁層１６０は、半導体層１４０とカソード１７０の間に配置されていてもよい。電子輸送層が存在する場合、正孔障壁層１６０は、電子輸送層１５０とカソード１７０の間にある。この層のための例示的な正孔障壁材料としては、バトクプロイン（ＢＣＰ）、フッ化リチウム、バトフェナントロリンが挙げられる。正孔障壁層の厚みは、約０．１ｎｍ〜約１００ｎｍであってもよい。
【００６０】
この場合も、特定の実施形態では、本開示の光起電デバイスに正孔障壁層や電子障壁層は用いられない。特定の実施形態では、活性層は、第１の電極と第２の電極に直接接している。
【００６１】
以下の例は、本開示をさらに説明するためのものである。実施例は、単なる実例であり、実施例に記載されている材料、条件、またはプロセスパラメータに関して製造されるデバイスに限定することを意図していない。すべての部は、他の意味であると示されていない限り、重量パーセントである。
【実施例】
【００６２】
ＰＡＢＣおよびＰＣＢＭを種々の重量比で含む活性層を備える光起電デバイスを製造した。モノクロロベンゼン溶媒中に２重量％のＰＡＢＣ／ＰＣＢＭを含む溶液を、実験室の周囲環境でＩＴＯコーティングされたガラス基材にスピンキャスト成型し、活性層を作成した。活性層の厚みは、約５０〜約１５０ｎｍであった。次いで、１００〜２００ｎｍのアルミニウム電極層を活性層の上に真空昇華させた。これらのデバイスでは、ＩＴＯはアノードとして機能し、アルミニウム層はカソードとして機能した。
【００６３】
結果を図３に示し、この図は、ＰＡＢＣの量（重量％）の関数として電力変換効率を示している。得られた効率の最大値は、２５重量％のＰＡＢＣと７５重量％のＰＣＢＭを含む活性層を備えるデバイスの場合で、０．４５％であった。ＰＡＢＣの量が３０重量％まで増えると、効率は約０．３２％まで低下した。ＰＡＢＣの量がもっと増えると、デバイスの効率はさらに低下し、３５重量％のＰＡＢＣでは効率は０．０５％であり、４０重量％および４５重量％のＰＡＢＣでは、効率はほぼゼロであった。ＰＡＢＣの濃度が２０重量％および１５重量％まで低くなると、デバイスの効率は、それぞれ約０．４０％および約０．３５％を示した。５重量％のＰＡＢＣでは、効率は、無視できるほど小さな値となった。
【００６４】
種々の上に開示した特徴および機能を有する変形例または代替物、および他の特徴および機能を有する変形例または代替物は、多くの他の異なるシステムまたは用途に望ましく組み込まれてもよいことを理解されたい。さらに、種々の現時点でわかっていないか、または予想されていない代替物、改変例、変形例または改良例は、当業者によって後でなされてもよく、これらも以下の特許請求の範囲に包含されることが意図されている。
【図１】
0006265585.tif 000018
【図２】
0006265585.tif 000019
【図３】
0006265585.tif 000020